(57)【特許請求の範囲】
【請求項１】
ａ）ＰＡ６Ｉ／６Ｔ；ＰＡ６Ｉ／６Ｔ／ＰＡＣＭＩ／ＰＡＣＭＴ；ＰＡ６Ｉ／ＭＡＣＭＩ／ＭＡＣＭＴ、ＰＡ６Ｉ／６Ｔ／ＭＡＣＭＩ、ＰＡ１２／ＭＡＣＭＴ、ＰＡ  ＴＭＤＴ、ＰＡ６Ｉ／６Ｔ／ＩＰＤＩ／ＩＰＤＴ、ＰＡ６／ＴＭＤＴ／６Ｔおよびその混合物から選択される、少なくとも１種の非晶質半芳香族ポリアミド：２０重量％〜５０重量％と；
ｂ）少なくとも２種の半結晶性ポリアミドｂ１）およびｂ２）であって、前記少なくとも２種の半結晶性ポリアミドの１種ｂ１）がＰＡ６６であり、前記少なくとも２種の半結晶性脂肪族ポリアミドの１種ｂ２）がＰＡ１０１０、ＰＡ６１２、ＰＡ６１０およびその混合物から選択される、半結晶性ポリアミドｂ１）およびｂ２）：１０重量％〜４０重量％と；
ｃ）少なくとも１種のガラス強化剤：１０重量％〜７０重量％と、を含む樹脂組成物であって、重量百分率が前記樹脂組成物の合計重量に基づくものであることを特徴とする樹脂組成物。
【請求項２】
請求項１に記載の前記樹脂組成物を造形するステップを含む、物品の製造方法。
【請求項３】
請求項１に記載の前記樹脂組成物から形成された、造形品。
【発明の詳細な説明】
【技術分野】
【０００１】
本発明は、強化ポリアミド組成物の分野に関し、特に、ひけが少なく優れた表面外観を有する物品を製造するための強化ポリアミド組成物に関する。
【背景技術】
【０００２】
熱可塑性ポリアミド組成物は、その良好な機械的特性、耐熱性、耐衝撃性および耐化学性のため、ならびに複雑度や複雑さが異なるさまざまな物品に都合よくかつ高い融通性で成形してよいことを理由として、自動車用部品、電気／電子部品、家庭用品および家具を含めた広範囲の利用分野において使用するために望ましいものである。
【０００３】
一例として、熱可塑性ポリアミド組成物は、携帯電話、携帯情報端末、ラップトップ型コンピュータ、タブレット型コンピュータ、グローバルポジショニングシステム受信機、携帯ゲーム機、ラジオ、カメラおよびカメラ付属品などのハンドヘルド電子デバイス用のハウジングを作るのに特に適している。このような利用分野は、例えば電磁波の吸収を通して、ハンドヘルド電子デバイスの意図された操作性と干渉することなく機械的特性と美的外見（例えば表面外観および少ないひけ）との良好なバランスを示すポリアミド組成物を必要とすることから、要求度の高い利用分野である。
【０００４】
機械的特性を改善する試みにおいては、例えばガラス繊維、ガラスフレーク、炭素繊維、雲母、珪灰石、タルク、炭酸カルシウムなどのさまざまな強化剤を樹脂に添加して強化ポリアミド組成物を得ることが、従来の実践法であった。ガラス繊維は、熱可塑性ポリマー内で優れた分散を提供し、標準的条件下で良好な機械的特性を導く。その上、ポリアミド組成物から作られたこのようなデバイスのハウジングは、高頻度の過酷な使用に耐えることが重要である。多くの場合、このような組成物が良好な剛性と耐衝撃性を有すること、およびそれらが優れた表面外観を示すことが望ましい。
【０００５】
ポリアミド６６などの半結晶性ナイロンは、優れた機械的特性を提供することがわかっている。しかしながら、例えばポリアミド６６から形成された物品は、水分を吸収した時点で機械的特性の有意な変化を示し、したがってこのような利用分野には適していない。その上、半結晶性ポリマーは金型内での結晶化の間に収縮を示す。これは、成形済み構成要素の一部の部位において、ひけ（ｓｉｎｋ  ｍａｒｋ）として公知の表面欠陥を導き得る。典型的に、ひけは、多くの場合補強リブの反対側にある局所的に比較的厚みの大きい部位内に出現する。ひけとは、射出成形されたプラスチック部品の表面上の陥没またはえくぼ状のくぼみであり、こうして成形品の劣悪な表面品質を導く。ひけは、えくぼ、クレータまたは波しわとして現われる不完全性である。このような欠陥は、それに付随して美的表面外観が損なわれ、物品を塗装した後でもひけは目に見える状態で残ることから、望ましくなく許容されない。成形品上のひけを低減しようとして、非晶質ポリアミドを使用または添加することが提案されてきた。それにも関わらず、非晶質ナイロンは通常、比較的低い機械的特性を有し、例えばより脆性が高い。非晶質ポリアミドと、それに匹敵するか、またはそれより少ない量の半結晶性ポリマーをメルトブレンドすることが、機械的特性を改善するための公知の１つの方法である。しかしながら、このようなブレンドは、劣悪な表面外観か、またはひけが過度に多い物品かのいずれかを結果としてもたらすことから、満足のいく機械的特性と表面外観を同時に提供しない。
【０００６】
米国特許出願公開第２００８／０１６７４１５号明細書は、脂肪族部分結晶質ポリアミドおよび細長い形状をもつ平面ガラス繊維を含む、強化ポリアミド成形用材料を開示している。開示された実施例は、非晶質ポリアミド（ＰＡ６Ｉ／６Ｔ）と脂肪族部分結晶質ポリアミド（ＰＡ６６）のブレンド５０重量％と、平面ガラス繊維５０重量％とを含む。この組成物は、良好な機械的特性と光沢の観点から見て、良好な表面外観を示すものの、深いひけを示す。
【０００７】
残念なことに、既存の技術は、表面外観および少ないひけに関して高品質の美的外見と良好な機械的特性とを組合せることができていない。
【発明の概要】
【発明が解決しようとする課題】
【０００８】
表面外観、少ないひけ形成および良好な機械的特性に関して、良好な特性バランスを有する強化ポリアミド組成物に対するニーズがなおも存在している。
【課題を解決するための手段】
【０００９】
意外にも、ａ）少なくとも１種の非晶質半芳香族ポリアミドと、ｂ）少なくとも２種の半結晶性ポリアミドｂ１）およびｂ２）と、ｃ）少なくとも１種のガラス強化剤と、を含む樹脂組成物が、表面外観、少ないひけ形成および良好な機械的特性に関して、良好な特性バランスを示すということが発見された。
【００１０】
第２の態様において、本発明は、本発明の樹脂組成物の造形ステップを含む物品の製造方法を提供している。
【００１１】
第３の態様において、本発明は、本発明の樹脂組成物で製造された造形品を提供している。
【発明を実施するための形態】
【００１２】
本明細書全体を通して使用されているように「約（ａｂｏｕｔ）」および「〜または約〜（ａｔ  ｏｒ  ａｂｏｕｔ）」という語句は、問題の量または値が、指定された値であっても、またはほぼ等しい他の何らかの値であってよいことを意味するように意図されている。この語句は、類似の値が本発明に係る同等の結果または効果を促進することを伝えるように意図されている。
【００１３】
ポリアミドは、１種以上のジカルボン酸および１種以上のジアミンおよび／または１種以上のアミノカルボン酸の縮合生成物である。
【００１４】
本発明に係る樹脂組成物は好ましくは、２０重量％または約２０重量％〜５０重量％または約５０重量％、より好ましくは２０重量％または約２０重量％〜４０重量％または約４０重量％、そしてさらに好ましくは２５重量％または約２５重量％〜３５重量％または約３５重量％の少なくとも１種の非晶質半芳香族ポリアミドを含み、ここで重量百分率は樹脂組成物の合計重量に基づいている。
【００１５】
非晶質ポリアミドは、明確な融点をもたず、ガラス転移温度（Ｔｇ）は１１０〜１８０℃の間にある。
【００１６】
半芳香族ポリアミドは、芳香族基を含むモノマーから誘導されるホモポリマー、コポリマー、ターポリマーまたはより高次のポリマーである。
【００１７】
非晶質半芳香族ポリアミドは有利には、１，３−ジアミノプロパン、１，４−ジアミノブタン、１，５−ジアミノペンタン、２−エチルジアミノブタン、ヘキサメチレンジアミン、２−メチルペンタメチレンジアミン（ＭＰＭＤ）、２，２，４−トリメチルヘキサメチレンジアミン（ＴＭＤ）、２，４，４−トリメチルヘキサメチレンジアミン（ＩＮＤ）、ビス（４−アミノシクロヘキシル）メタン、２，２−ビス（４−アミノシクロヘキシル）イソプロピリジン、１，４−ジアミノシクロヘキサン、１，３−ジアミノシクロヘキサン、１，４−ジアミノメチルシクロヘキサン、３，３’−ジメチル−４，４’−ジアミノ−ジシクロヘキシルメタン（ＭＡＣＭ）、３−アミノメチル−３，５，５−トリメチルシクロヘキシルアミン（ＩＰＤ）、ビス（４−アミノシクロヘキシル）メタン（ＰＡＣＭ）、２，２−ビス（ｐ−アミノシクロヘキシル）プロパン（ＰＡＣＰ）、１，６−ジアミノ−２，２，４−トリメチルヘキサン（ＮＤ）およびそれらの混合物，から選択されたモノマー単位（ｉ）を、テレフタル酸（Ｔ）またはテレフタル酸（Ｔ）と１種以上の他のカルボン酸、例えばイソフタル酸（Ｉ）、フタル酸、２−メチルテレフタル酸およびジカルボン酸ナフタレンの混合物であり得る芳香族カルボン酸から選択されたモノマー単位（ｉｉ）と組合せた形で含んでいてよい。非晶質ポリアミドは同様に、コモノマーとして一定量のラクタム種も含んでいてよい。
【００１８】
好ましくは、ヘキサメチレンジアミン、ＰＡＣＭ、ＴＭＤ、ＭＡＣＭおよびそれらの混合物から選択されるモノマー単位（ｉ）を、テレフタル酸（Ｔ）またはテレフタル酸（Ｔ）とイソフタル酸（Ｉ）の混合物から選択されるモノマー単位（ｉｉ）と組合せる。
【００１９】
さらに一層好ましくは、ヘキサメチレンジアミン、ＰＡＣＭおよびそれらの混合物から選択されるモノマー単位（ｉ）を、テレフタル酸（Ｔ）とイソフタル酸（Ｉ）の混合物から選択されるモノマー単位（ｉｉ）と組合せる。
【００２０】
テレフタル酸とイソフタル酸の混合物は好ましくは、２重量％または約２重量％〜６０重量％または約６０重量％のテレフタル酸（Ｔ）および４０重量％または約４０重量％〜９８重量％または約９８重量％のイソフタル酸（Ｉ）を含み、より好ましくは１０重量％または約１０重量％〜４０重量％または約４０重量％のテレフタル酸、および６０重量％または約６０重量％〜９０重量％または約９０重量％のイソフタル酸を含み、ここで重量百分率はテレフタル（ｔｅｒｐｈｔｈａｌｉｃ）酸とイソフタル酸の和に基づいている。
【００２１】
以下のリストは、半芳香族コポリアミド（ＰＡ）中のモノマーおよび反復単位を同定するために用いられる略語を例示している。
ＨＭＤ  ヘキサメチレンジアミン（または二酸と組合せて使用される場合は６）
ＡＡ        アジピン酸
Ｉ          イソフタル酸
Ｔ          テレフタル酸
ＤＭＤ      デカメチレンジアミン
ＤＤＭＤ    ドデカメチレンジアミン
ＤＤＡ      デカン二酸
ＤＤＤＡ    ドデカン二酸
ＴＤＤＡ    テトラデカン二酸
ＭＸＤ      メタ−キシリレンジアミン
ＭＰＭＤ    ２−メチルペンタメチレンジアミン
ＴＭＤ      ２，２，４−トリメチルヘキサメチレンジアミン
ＩＮＤ      ２，４，４−トリメチルヘキサメチレンジアミン
ＭＡＣＭ    ３，３’−ジメチル−４，４’−ジアミノ−ジシクロヘキシルメタン
ＩＰＤ      ３−アミノメチル−３，５，５−トリメチルシクロヘキシルアミン
ＰＡＣＭ    ビス（４−アミノシクロヘキシル）メタン
ＰＡＣＰ    ２，２−ビス（ｐ−アミノシクロヘキシル）プロパン
ＮＤ        １，６−ジアミノ−２，２，４−トリメチルヘキサン
６          ε−カプロラクタムから形成されたポリマー反復単位
６６        ＨＭＤとＡＡから形成されたポリマー反復単位
６１０      ＨＭＤとＤＤＡから形成されたポリマー反復単位
６１２      ＨＭＤとＤＤＤＡから形成されたポリマー反復単位
１０１０    ＤＭＤとＤＤＡから形成されたポリマー反復単位
１０１２    ＤＭＤとＤＤＤＡから形成されたポリマー反復単位
６Ｉ        ＨＭＤとＩから形成されたポリマー反復単位
６Ｔ        ＨＭＤとＴから形成されたポリマー反復単位
ＩＰＤＩ    ＩＰＤとＩから形成されたポリマー反復単位
ＩＰＤＴ    ＩＰＤとＴから形成されたポリマー反復単位
ＰＡＣＭＩ  ＰＡＣＭとＩから形成されたポリマー反復単位
ＰＡＣＭＴ  ＨＭＤとＴから形成されたポリマー反復単位
ＴＭＤＴ    ＴＭＤとＴから形成されたポリマー反復単位
【００２２】
0005628829.tif 000002
【００２３】
１１        １１−アミノウンデカン酸から形成されたポリマー反復単位
１２        １２−アミノドデカン酸から形成されたポリマー反復単位
【００２４】
当該技術分野では、「６」という用語を単独で使用した場合、
【００２５】
0005628829.tif 000003
【００２６】
から形成されたポリマー反復単位を呼称するという点に留意されたい。あるいは、Ｔなどの二酸と組合せて使用された場合（例えば６Ｔ）「６」は、ＨＭＤを意味する。ジアミンおよび二酸を含む反復単位では、ジアミンが最初に呼称される。さらに、「６」がジアミンと組合せた形で使用される場合（例えば６６）、最初の「６」はジアミンＨＭＤを意味し、第２の「６」はアジピン酸を意味する。同様にして、他のアミノ酸またはラクタムから誘導された反復単位は、炭素原子の数を表わす単一の数字として呼称される。
【００２７】
好ましくは、本発明に係る樹脂組成物の中に含まれる少なくとも１種の非晶質半芳香族ポリアミドは、ＰＡ６Ｉ／６Ｔ；ＰＡ６Ｉ／６Ｔ／ＰＡＣＭＩ／ＰＡＣＭＴ；ＰＡ６Ｉ／ＭＡＣＭＩ／ＭＡＣＭＴ、ＰＡ６Ｉ／６Ｔ／ＭＡＣＭＩ、ＰＡ１２／ＭＡＣＭＴ、ＰＡ  ＴＭＤＴ、ＰＡ６Ｉ／６Ｔ／ＩＰＤＩ／ＩＰＤＴ、ＰＡ６／ＴＭＤＴ／６Ｔを含む。
【００２８】
より好ましくは、少なくとも１種の非晶質半芳香族ポリアミドは、ＰＡ６Ｉ／６Ｔ；ＰＡ６Ｉ／６Ｔ／ＰＡＣＭＩ／ＰＡＣＭＴまたはその混合物であり、さらに一層好ましくは、少なくとも１種の非晶質半芳香族ポリアミドはＰＡ６Ｉ／６Ｔ（ヘキサメチレンイソフタルアミド／ヘキサメチレンテレフタルアミド）である。
【００２９】
本発明に係る樹脂組成物は、好ましくは、１０重量％または約１０重量％〜４０重量％または約４０重量％、より好ましくは１０重量％または約１０重量％〜３０重量％または約３０重量％そしてさらに一層好ましくは１４重量％または約１４重量％〜２６重量％または約２６重量％の少なくとも２種の半結晶性ポリアミドｂ１）およびｂ２）を含み、重量百分率は樹脂組成物の合計重量に基づいている。
【００３０】
半結晶性ポリアミドは、４〜１２個の炭素原子を含む脂肪族ジアミンと脂肪族ジカルボン酸の縮合により生産できる。半結晶性ポリアミドの中に含まれるカルボン酸モノマーには、脂肪族カルボン酸類、例えばアジピン酸（Ｃ６）、ピメリン酸（Ｃ７）、スベリン酸（Ｃ８）、アゼライン酸（Ｃ９）、セバシン酸（Ｃ１０）およびドデカン二酸（Ｃ１２）が含まれるが、これらに限定されない。ジアミンは、テトラメチレンジアミン、ヘキサメチレンジアミン、オクタメチレンジアミン、デカメチレンジアミン、２−メチルペンタメチレンジアミン、２−エチルテトラメチレンジアミン、２−メチルオクタメチレンジアミン；トリメチルヘキサメチレンジアミンおよび／またはそれらの混合物を含む（ただしこれらに限定されない）４個以上の炭素原子を有するジアミンから選択可能である。半結晶性ポリアミドは同様に、コモノマーとして、例えば１ｍｏｌｅ％または約１ｍｏｌｅ％〜２５ｍｏｌｅ％または約２５ｍｏｌｅ％の量のテレフタル酸も含んでいてよい。
【００３１】
半結晶性ポリアミドの適切な例としては、ＰＡ６，６（ポリ（ヘキサメチレンアジパミド））；ＰＡ６，１０（ポリ（ヘキサメチレンセバカミド））；ＰＡ６，１２ポリ（ヘキサメチレンドデカノアミド）；ＰＡ１０，１０（ポリ（デカメチレンセバカミド））およびそれらのコポリマーおよびブレンドが含まれる。
【００３２】
好ましくは、少なくとも２種の半結晶性ポリアミドの１種ｂ１）は、非晶質半芳香族ポリアミドｂ１）と完全な混和性を有し、少なくとも２種の半結晶性ポリアミドの１種ｂ２）は、非晶質半芳香族ポリアミドと部分混和性を有する。少なくとも２種の半結晶性ポリアミドは、少なくとも第１の半結晶性ポリアミドｂ１）と第２の半結晶性ポリアミドｂ２）とを含む。好ましくは少なくとも２種の半結晶性ポリアミドの１種はｂ１）ＰＡ６６である。そして好ましくは、少なくとも２種の半結晶性ポリアミドのうちの第２のものはｂ２）ＰＡ１０１０、ＰＡ６１２、ＰＡ６１０またはそれらの混合物である。
【００３３】
好ましくは、ｂ１）は、５重量％または約５重量％〜２０重量％または約２０重量％の量で存在し、ｂ２）は、５重量％または約５重量％〜２０重量％または約２０重量％の量で存在するが、ここで構成要素ｂ１）＋ｂ２）の和が１０重量％または約１０重量％〜４０重量％または約４０重量％の間にあることを条件とし、重量百分率は樹脂組成物の合計重量、すなわち本発明に係る構成要素ａ）、ｂ）およびｃ）の和に基づいている。
【００３４】
樹脂組成物の強度を向上させる目的で、組成物に少なくとも１種のガラス強化剤が添加される。好ましくは、本発明に係る樹脂組成物は、１０重量％または約１０重量％〜７０重量％または約７０重量％、より好ましくは２５重量％または約２５重量％〜６５重量％または約６５重量％、そしてなお一層好ましくは３５重量％または約３５重量％〜５５重量％または約５５重量％の少なくとも１種のガラス強化剤を含み、ここで重量百分率は樹脂組成物の合計重量に基づいている。
【００３５】
好ましくは、少なくとも１種のガラス強化剤は、欧州特許第０１９００１１号明細書および欧州特許第１９６１９４号明細書中に記載されているものなどの非円形断面繊維質ガラス充填剤である。これらの繊維質ガラス充填剤は、非円形断面を特徴とする。非円形断面は、例えば卵形、楕円形、まゆ形または矩形の形状を有する。
【００３６】
これらの種類の非円形断面繊維質ガラス充填剤は、その断面縦横比により記述され従来の繊維質ガラス充填剤と区別され、その繊維質の性質により従来のガラスフレークと区別される。本発明に関連して「繊維質」という用語は、１つまたは多数のガラスフィラメントで構成されていることを意味する。「断面縦横比」は、繊維質ガラス充填剤をその長手方向軸に対して垂直に切断し、断面の長軸（すなわちその最長線寸法）と断面の短軸（すなわち長軸に垂直なその最短線寸法）の間の比を測定することにより測られる。比較としては、典型的に用いられる円形断面繊維は、約１という断面縦横比を有する。ガラスフレーク充填剤は、その非繊維質の性質によって、非円形断面ガラス充填剤と区別される。理論により束縛されることは望まないが、繊維質非円形断面ガラス充填剤を使用することによって、充填剤とポリマー材料の間の結合強度の増加が可能になると考えられている。従来の繊維質円形断面ガラス充填剤のものよりも大きいその比表面積に起因して、このような繊維質非円形断面ガラス充填剤は、標準的な条件下で、円形断面形状を有する従来の繊維質ガラス充填剤に比べてａ）耐衝撃性、ｂ）反り安定性そしてｃ）射出成形中の流動性の有意な改善を伴う、補強効果の改善を生み出す。非円形断面形状を有する繊維質ガラス充填剤の使用については国際公開第２００８／０７０１５７号パンフレット内でポリアミド組成物において説明されている。４または約４超の断面縦横比を有する繊維質ガラス充填剤の例は、矩形または平面形状のものである。本発明の樹脂組成物中で使用される好ましいガラス強化剤は、４または約４の非円形断面縦横比を有する繊維質ガラス充填剤である。
【００３７】
繊維質非円形断面ガラス充填剤の部分量を、円形断面を有する繊維質強化剤またはガラスフレークまたは粒状強化剤などのその他の強化剤と交換することができる。好ましくは、約１重量％〜約５０重量％の繊維質非円形断面ガラス充填剤を、他の強化剤と交換することができる。
【００３８】
本発明に係る樹脂組成物はさらに１種以上の熱安定剤を含んでいてよい。１種以上の熱安定剤を、銅塩および／またはその誘導体、例えばハロゲン化銅または酢酸銅、二価マンガン塩および／またはその誘導体、およびその混合物から選択されてよい。好ましくは、銅塩は、ハロゲン化物化合物および／またはリン化合物と組合せて使用され、より好ましくは銅塩はヨウ化物または臭化物化合物と組合せた形で、さらに一層好ましくはヨウ化カリウムまたは臭化カリウムと組合せた形で使用される。存在する場合、１種以上の熱安定剤は、０．１重量％または約０．１重量％〜３重量％または約３重量％、または好ましくは０．１重量％または約０．１重量％〜１重量％または約１重量％、またはより好ましくは０．１重量％または約０．１重量％〜０．７重量％または約０．７重量％の量で存在し、ここで重量百分率は樹脂組成物の合計重量に基づいている。
【００３９】
本発明に係る樹脂組成物はさらに、１種以上の酸化防止剤、例えばリン酸塩または亜リン酸塩安定剤、ヒンダードフェノール系安定剤、ヒンダードアミン安定剤、芳香族アミン安定剤、チオエステルおよびフェノール系酸化防止剤を含んでいてよい。存在する場合、この１種以上の酸化防止剤は、０．１重量％または約０．１重量％〜３重量％または約３重量％、または好ましくは０．１重量％または約０．１重量％〜１重量％または約１重量％、またはより好ましくは０．１重量％または約０．１重量％〜０．７重量％または約０．７重量％を構成し、ここで重量百分率は樹脂組成物の合計重量に基づいている。
【００４０】
本発明に係る樹脂組成物はさらに、１種以上の衝撃改質剤を含んでいてよい。好ましい衝撃改質剤は、イオノマー、カルボキシ官能化ポリオレフィンおよび／またはその混合物を含む、ポリアミド組成物のために典型的に使用されるものを含む。
【００４１】
イオノマーは、ポリマーの有機主鎖に加えて金属イオンを含む熱可塑性樹脂である。イオノマーは、オレフィン、例えばエチレンおよびα、β−不飽和Ｃ3−Ｃ8カルボン酸、例えばアクリル酸（ＡＡ）、メタクリル酸（ＭＡＡ）またはマレイン酸モノエチルエステル（ＭＡＭＥ）から形成されたイオンコポリマーであり、ここで、このコポリマー中のカルボン酸部分の少なくとも一部分は中和されて、対応するカルボン酸塩を形成している。好ましくは、酸コポリマーの酸部分の約５〜約９９．９％が、リチウム、ナトリウムまたはカリウムなどのアルカリ金属、マンガンまたは亜鉛などの遷移金属、およびそれらの混合物から選択される中和剤により、名目上中和されている。イオノマーは任意選択により、アルキル基が１〜８個の炭素原子を有しているアクリル酸アルキルおよびメタクリル酸アルキルから選択される軟化用コモノマーを含んでいてよい。全体に、イオノマーをＥ／Ｘ／Ｙコポリマーとして記載でき、式中、Ｅはエチレンなどのオレフィンであり、Ｘはα、β不飽和Ｃ3〜Ｃ8カルボン酸であり、Ｙは軟化用コモノマーであり、ＸはＥ／Ｘ／Ｙ（コポリマー）の２重量％または約２重量％〜３０重量％または約３０重量％であり、Ｙは、Ｅ／Ｘ／Ｙ（コポリマー）の約０〜約４０重量％の量で存在でき、ここで、カルボン酸官能基は、少なくとも部分的に中和されている。本発明において使用するための適切なイオノマーはＥ．Ｉ．ｄｕ  Ｐｏｎｔ  ｄｅ  Ｎｅｍｏｕｒｓ  ａｎｄ  Ｃｏｍｐａｎｙ、（Ｗｉｌｍｉｎｇｔｏｎ、Ｄｅｌａｗａｒｅ）からＳｕｒｌｙｎ(登録商標)の商標で市販されている。
【００４２】
カルボキシル官能化ポリオレフィン類は、カルボキシ部分がポリオレフィン主鎖自体の上かまたは側鎖上のいずれかの上に付着されているポリオレフィン類である。「カルボキシ官能化ポリオレフィン」というのは、ホモポリマー、コポリマーまたはターポリマーであり得るポリマーが、カルボキシル部分でグラフト化および／または共重合されていることを意味する。「カルボキシル部分」とは、ジカルボン酸類、ジエステル類、ジカルボン酸モノエステル類、酸無水物類およびモノカルボン酸類およびエステル類のうちの１種以上などのカルボキシル基を意味する。有用な衝撃改質剤としては、ポリオレフィン主鎖自体の上かまたは側鎖上のいずれかにジカルボキシル部分が付着されているポリオレフィン類であるジカルボキシル置換ポリオレフィン類が含まれる。「ジカルボキシル部分」とは、ジカルボン酸類、ジエステル類、ジカルボン酸モノエステル類および酸無水物類のうちの１種以上などのジカルボキシル基を意味する。
【００４３】
官能化されるポリオレフィンは、ホモポリマー、コポリマーまたはターポリマーであってよい。官能化ポリオレフィン類の例としては官能化ポリエチレン、ポリプロピレン、エチレンアルキル（メタ）アクリレートコポリマー、エチレンアルファ−オレフィン、エチレンプロピレンジエンメチレンコポリマー（ＥＰＤＭ）、スチレンエチレンブタジエンスチレン（ＳＥＢＳ）コポリマーおよびスチレンブタジエンスチレン（ＳＢＳ）コポリマーが含まれる。
【００４４】
エチレンアルキル（メタ）アクリレートコポリマーは、エチレンコモノマーと少なくとも１種のアルキル（メタ）アクリレートコモノマーの共重合から誘導される熱可塑性エチレンコポリマーであり、ここでアルキル基は１〜１０個の炭素原子そして好ましくは１〜４個の炭素原子を含む。「（メタ）アクリレート」という用語は、アクリレートおよび／またはアルキルを意味する。エチレンアルファ−オレフィンコポリマーはエチレンおよび１種以上のアルファ−オレフィンを含む。アルファ−オレフィンの例としてはプロピレン、１−ブテン、１−ペンテン、１−ヘキセン−１、４−メチル１−ペンテン、１−ヘプテン、１−オクテン、１−ノネン、１−デセン、１−ウンデセンおよび１−ドデセンが含まれるが、これらに限定されない。エチレンプロピレンジエンコポリマー（ＥＰＤＭ）は、エチレン、３〜１０個の炭素原子を有する少なくとも１種のアルファ−オレフィン、そして共重合性非共役ジエン、例えばノルボルナジエン、５−エチリデン−２−ノルボルネン、ジシクロペンタジエン、１，４−ヘキサジエンなどのターポリマーである。好ましくは、カルボキシル官能化ポリオレフィン衝撃改質剤は、無水物官能化ポリオレフィンである。無水物官能化ポリオレフィンがカルボキシル官能化ポリオレフィンとして使用される場合、０．２重量％または約０．２重量％〜６重量％または約６重量％、好ましくは０．５重量％または約０．５重量％〜３重量％または約３重量％の無水物を含んでいてよく、ここで重量百分率は無水物官能化ポリオレフィンの合計重量に基づいている。ポリオレフィン、例えばポリエチレン、ポリプロピレンおよびＥＰＤＭポリマーと、カルボキシル部分を含む不飽和化合物で官能化されたポリオレフィンとのブレンドを、衝撃改質剤として使用してもよい。
【００４５】
存在する場合、この１種以上の衝撃改質剤は最高３０重量％または約３０重量％、または好ましくは３重量％または約３重量％〜２５重量％または約２５重量％、またはより好ましくは５重量％または約５重量％〜２０重量％または約２０重量％を構成し、ここで重量百分率は樹脂組成物の合計重量に基づいている。
【００４６】
本発明に係る樹脂組成物はさらに、１種以上の充填剤、例えば炭酸カルシウム、炭素繊維、タルク、雲母、珪灰石、焼成粘土（ｃａｌｃｉｎａｔｅｄ  ｃｌａｙ）、カオリン、硫酸マグネシウム、ケイ酸マグネシウム、硫酸バリウム、二酸化チタン、アルミニウム炭酸ナトリウム、バリウムフェライトおよびチタン酸カリウムを含んでいてよい。存在する場合、この１種以上の充填剤は、１重量％または約１重量％〜６０重量％または約６０重量％、好ましくは１重量％または約１重量％〜４０重量％または約４０重量％、またはより好ましくは１重量％または約１重量％〜３５重量％または約３５重量％の量で存在し、ここで重量百分率は樹脂組成物の合計重量に基づいている。
【００４７】
本発明の樹脂組成物はさらに、ヒンダードアミン系光安定剤（ＨＡＬＳ）、カーボンブラック、置換レゾルシノール類、サリチル酸塩類、ベンゾトリアゾール類およびベンゾフェノン類などの紫外線安定剤を含んでいてよい。
【００４８】
本発明に係る樹脂組成物はさらに、改質剤およびその他の成分、例えば流動増強用添加剤、滑剤、帯電防止剤、着色剤、難燃剤、成核剤、結晶化促進剤および、ポリマー配合技術において公知のその他の加工助剤を含んでいてよい。
【００４９】
上述の充填剤、改質剤およびその他の成分は、粒子の寸法の少なくとも１つが１〜１０００ｎｍの範囲内にあるいわゆるナノ材料の形を含めた、当該技術分野において周知の形および量で樹脂組成物中に存在していてよい。
【００５０】
樹脂組成物は、溶融混合されたブレンドであり、ここでポリマー構成要素は全て、互いに充分分散し合っており、非ポリマー成分は全てポリマーマトリクス内によく分散し、このマトリクスによって結合させられ、こうしてブレンドが一体化して全体を形成するようになっている。本発明のポリマー構成要素および非ポリマー成分を組合せるために、任意の溶融混合方法を使用し得る。例えば、ポリマー構成要素および非ポリマー成分を、溶融混合機、例えば一軸または二軸スクリュー押出機、ブレンダー、一軸または二軸スクリュー混練機、またはバンバリーミキサーに対して、１ステップ添加によって一度に全てまたは段階的に添加し、次に溶融混合してよい。ポリマー構成要素および非ポリマー成分を段階的に添加する場合、ポリマー構成要素および／または非ポリマー成分の一部分をまず最初に添加し、溶融混合し、残りのポリマー構成要素および非ポリマー成分は後続して添加され、充分混合された組成物が得られるまでさらに溶融混合される。
【００５１】
別の態様においては、本発明は、本発明に係る樹脂組成物を造形するステップを含む１つの物品を製造するための方法および、本発明の樹脂組成物から作られた造形品に関する。「造形」とは、例えば押出し、射出成形、圧縮成形、ブロー成形、熱成形、回転成形およびメルトキャストなどのあらゆる造形技術を意味するが、射出成形が好ましい。造形品の例としては、自動車用部品、電気／電子部品、家庭用品および家具がある。
【００５２】
本発明に係る樹脂組成物は、携帯式電子デバイスのハウジングを製造するために特に適している。「携帯式電子デバイスハウジング」とは、デバイスのカバー、バックボーンなどを意味している。ハウジングは単一の物品であってもよいし、あるいは２つ以上の構成要素を含んでいてもよい。「バックボーン」とは、電子機器、マイクロプロセッサ、スクリーン、キーボードおよびキーパッド、アンテナ、バッテリソケットなどのデバイスのその他の構成要素を取付ける構造的構成要素を意味する。バックボーンは、電話の外部から見えないかまたは部分的にしか見えない内部構成要素であってよい。ハウジングは、デバイスの内部構成要素のために衝撃および汚染および／または環境要因（例えば液体、塵埃など）による損傷に対する保護を提供してもよい。ハウジング構成要素、例えばカバーは同様に、スクリーンおよび／またはアンテナなどのデバイスの外部に対し曝露されている一部の構成要素のための実質的な、または一次的な構造的支持、およびこれらの構成要素の衝撃保護を提供してもよい。「携帯式電子デバイス」というのは、さまざまな場所に便利に輸送され使用されるように設計されている電子デバイスを意味する。携帯式電子デバイスの代表例としては、携帯電話、携帯情報端末、ラップトップ型コンピュータ、タブレット型コンピュータ、ラジオ、カメラおよびカメラ付属品、腕時計、計算機、音楽プレーヤー、グローバルポジショニングシステム受信機、携帯ゲーム機、ハードドライブおよびその他の電子記憶デバイスなどが含まれる。
【００５３】
好ましくは、本発明に係る携帯式電子デバイスハウジングは、デバイスが携帯電話である場合のものである。
【００５４】
好ましい実施形態において、本発明のハウジングは、携帯電話ハウジングである。
【００５５】
本発明をさらに詳細に説明するために、以下の実施例が提供される。本発明を実施するために現在企図されている好ましい形態を説明するこれらの実施例は、例示を目的としており、本発明を限定するように意図されたものではない。
【実施例】
【００５６】
本発明の実施例および比較例にしたがって樹脂組成物を調製するために、以下の材料を使用した。
【００５７】
半芳香族非晶質ポリアミド：ヘキサメチレンジアミン、テレフタル酸（Ｔ）およびイソフタル酸（Ｉ）で作られたポリアミドコポリマー（Ｔ：Ｉ＝３０重量％：７０重量％、なお重量百分率はテレフタル（ｔｅｒｐｈｔｈａｌｉｃ）酸およびイソフタル酸の和に基づいている）、このポリマーはＰＡ６Ｉ／６Ｔと呼ばれる。
【００５８】
半結晶性ポリアミド１：アジピン酸および１，６−ヘキサメチレンジアミンで作られたポリアミドコポリマー、このポリマーはＰＡ６６と呼ばれる。
【００５９】
半結晶性ポリアミド２：ドデカン二酸および１，６−ヘキサメチレンジアミンで作られたポリアミドコポリマー、このポリマーはＰＡ６１２と呼ばれる。
【００６０】
半結晶性ポリアミド３：セバシン酸およびデカメチレンジアミンで作られたポリアミンコポリマー、このポリマーはＰＡ１０１０と呼ばれる。
【００６１】
ガラス強化剤：非円形断面形状、３ｍｍの切断長および約４の断面縦横比を有するガラス繊維。これらの繊維質非円形断面ガラス充填剤は、日東紡績株式会社から市販されている（製品番号ＣＳＧ３ＰＡ８２０）。
【００６２】
加工助剤：Ｌｉｃｏｍｏｎｔ（登録商標）ＣＡＶ１０２の商標でＣｌａｒｉａｎｔ  Ｐｒｏｄｕｋｔｅ、（Ｇｅｒｓｔｈｏｌｆｅｎ、Ｇｅｒｍａｎｙ）により供給されているモンタン酸カルシウム。
【００６３】
酸化防止剤：Ｉｒｇａｎｏｘ（登録商標）１０９８という商標でＣｉｂａ  Ｓｐｅｃｉａｌｔｙ  Ｃｈｅｍｉｃａｌｓ、（Ｔａｒｒｙｔｏｗｎ、Ｎｅｗ  Ｙｏｒｋ、ＵＳＡ）により供給されているＮ，Ｎ’−ヘキサン−１，６−ジイルビス（３−（３，５−ジ−ｔｅｒｔ−ブチル−４−ヒドロキシフェニルプロピオンアミド）。
【００６４】
ＨＡＬＳ：Ｃｈｉｍａｓｏｒｂ（登録商標）９４４という商標でＣｉｂａ  Ｓｐｅｃｉａｌｔｙ  Ｃｈｅｍｉｃａｌｓ、（Ｔａｒｒｙｔｏｗｎ、Ｎｅｗ  Ｙｏｒｋ、ＵＳＡ）により供給されるポリ［［６−［（１，１，３，３−テトラメチルブチル）アミノ］−１，３，５−トリアジン−２，４−ジイル］［（２，２，６−，６−テトラメチル−４−ピペリジニル）イミノ］−１，６−ヘキサンジイル［（２，２，６，６−テトラメチル−４−ピペリジニル）イミノ］］。
【００６５】
カーボンブラックマスターバッチ：２５重量％のカーボンブラックを含むポリアミドＰＡ６
【００６６】
配合
約３００ｒｐｍのスクリュー速度、１１０ｋｇ／時の処理能力および手で測定した約２９０℃の溶融温度を用いて約２８０℃で作動する４０ｍｍの二軸スクリュー押出機（Ｂｅｒｓｔｏｒｆｆ  ＺＥ４０）内で、表１に示す成分をメルトブレンドすることにより、実施例の組成物を調製した。スクリュー側フィーダを通してメルトにガラス繊維を添加した。表１に示された成分数量は、樹脂組成物の合計重量に基づく重量％単位で記されている。
【００６７】
配合した混合物を、レースまたはストランドの形に押出し、水浴中で冷却し、顆粒状に細断し、水分の取込みを防ぐためアルミニウムライニングを施した密封袋に入れた。冷却および切断条件を調整して、材料の水分レベルを確実に０．１５％未満に保った。
【００６８】
機械的特性
ＩＳＯ５２７−２／１Ｂ／１にしたがって引張係数を測定した。ＩＳＯ５２７に準じて４ｍｍの幅および２０ｍｍの供試体厚みで、射出成形したＩＳＯ棒試料（溶融温度：約２９０℃；金型温度；約９０℃および保持圧力；９０ＭＰａ）について測定を行なった。供試体を２３℃で、成形時乾燥状態（ＤＡＭ（Ｄｒｉｅｄ  ａｓ  ｍｏｌｄｅｄ））で測定した。
【００６９】
本発明に係る樹脂組成物で作った１０個の供試体（Ｅ１−Ｅ２）および比較用組成物で作った供試体（Ｃ１−Ｃ３）について機械的特性を測定した。結果はそれらの平均である。結果は、「引張係数」および「シャルピー衝撃切欠き」という表題の下で表１に示されている。
【００７０】
ひけ測定および表面外観
表面外観およびひけの測定を、射出成形した供試体（溶融温度：約２９０℃；金型温度：約９０℃および保持圧力：９０ＭＰａ）について行なった。１７０×２６×２ｍｍの矩形形状を有する供試体を、光沢面を有する（すなわちテクスチュア無し）金型内で成形した。供試体には２×２６×２ｍｍのリブを備えた。供試体を２３℃で、成形時乾燥状態（ＤＡＭ）で測定した。
【００７１】
ひけは、光学顕微鏡で査定した。供試体を、リブを通り垂直断面で切断した。成形品表面内の陥没の深さを測定することによって、ひけを判定した。
【００７２】
表面外観は目視により査定した。光沢ある平滑な外観を有する表面の評点を「３」とみなし、粗く非常に劣悪な外観を有する表面の評点を「０」とみなした。
【００７３】
【表１】
0005628829.tif 000004
【００７４】
比較例（Ｃ１−Ｃ３）により示されている通り、一定合計量のポリアミドについて、非晶質半芳香族ポリアミドの量の増加は、それぞれＣ１およびＣ３について、２０から１ミクロンへとひけの低減に大幅な改善を導いた。それにも関わらず、非晶質半結晶性ポリアミドの量のこの増加は、同時に、成形された供試体の表面外観を優れた表面外観（Ｃ１）から非常に劣悪な表面外観（Ｃ３）へと大幅に劣化させることになった。組成物中のポリアミドの同じ一定合計量、およびＣ２と比較した場合に良好な機械的特性を維持するための非晶質半結晶性ポリアミドの匹敵する量について、本発明に係る組成物（Ｅ１およびＥ２）は、ひけ低減と優れた表面外観の良好なバランスを示した。反対に、Ｃ２は非常に劣悪な表面外観を示した。
【００７５】
ハンド電子デバイス用ハウジングを製造するために従来使用されている非晶質半芳香族ポリアミドと半結晶性ポリアミドを含むポリアミド組成物と比べると、本発明に係るポリアミド組成物すなわち少なくとも１種の非晶質半芳香族ポリアミドおよび少なくとも２種の異なる半結晶性ポリアミドを含む組成物は、良好な機械的特性、優れた表面外観、およびひけの低減に関して、良好な特性バランスを示す。
なお、本発明は、特許請求の範囲を含め、以下の発明を包含する。
１．ａ）少なくとも１種の非晶質半芳香族ポリアミドと；
ｂ）少なくとも２種の半結晶性ポリアミドｂ１）およびｂ２）と；
ｃ）少なくとも１種のガラス強化剤と、
を含む樹脂組成物。
２．ａ）前記少なくとも１種の非晶質半芳香族ポリアミドが２０重量％または約２０重量％〜５０重量％または約５０重量％の量で存在し；
ｂ）前記少なくとも２種の半結晶性ポリアミドｂ１）およびｂ２）が、１０重量％または約１０重量％〜４０重量％または約４０重量％の量で存在し；
ｃ）前記少なくとも１種のガラス強化剤が１０重量％または約１０重量％〜７０重量％または約７０重量％の量で存在し、重量百分率が前記樹脂組成物の合計重量に基づいている、１に記載の樹脂組成物。
３．ａ）前記少なくとも１種の非晶質半芳香族ポリアミドがＰＡ６Ｉ／６Ｔ；ＰＡ６Ｉ／６Ｔ／ＰＡＣＭＩ／ＰＡＣＭＴ；ＰＡ６Ｉ／ＭＡＣＭＩ／ＭＡＣＭＴ、ＰＡ６Ｉ／６Ｔ／ＭＡＣＭＩ、ＰＡ１２／ＭＡＣＭＴ、ＰＡ  ＴＭＤＴ、ＰＡ６Ｉ／６Ｔ／ＩＰＤＩ／ＩＰＤＴ、ＰＡ６／ＴＭＤＴ／６Ｔおよびその混合物から選択され；
ｂ）前記少なくとも２種の半結晶性ポリアミドの１種ｂ１）がＰＡ６６であり、前記少なくとも２種の半結晶性脂肪族ポリアミドの１種ｂ２）がＰＡ１０１０、ＰＡ６１２、ＰＡ６１０およびその混合物から選択される、１または２に記載の樹脂組成物。
４．ａ）前記少なくとも１種の非晶質半芳香族ポリアミドがＰＡ６Ｉ／６Ｔであり；
ｂ）前記少なくとも２種の半結晶性ポリアミドの１種ｂ１）がＰＡ６６であり、前記少なくとも２種の半結晶性脂肪族ポリアミドの１種ｂ２）がＰＡ１０１０、ＰＡ６１２、ＰＡ６１０およびその混合物から選択される、
１または２に記載の樹脂組成物。
５．ｂ１）が５重量％または約５重量％〜２０重量％または約２０重量％の量で存在し、ｂ２）が５重量％または約５重量％〜２０重量％の量で存在するが、ここでｂ１）とｂ２）の和が１０重量％または約１０重量％〜４０重量％または約４０重量％であることが条件であり、前記重量百分率は前記樹脂組成物の前記合計重量に基づいている、１〜４のいずれか一項に記載の樹脂組成物。
６．前記ガラス強化剤が、繊維質非円形断面ガラスである、１〜５のいずれか一項に記載の樹脂組成物。
７．円形断面を有する繊維質強化剤およびガラスフレークからなる群から選択される１種以上の追加の強化剤をさらに含む、１〜６のいずれか一項に記載の樹脂組成物。
８．さらに１種以上の酸化防止剤を含む、１〜７のいずれか一項に記載の樹脂組成物。
９．１〜８のいずれか一項に記載の前記樹脂組成物を造形するステップを含む、物品の製造方法。
１０．１〜８のいずれか一項に記載の前記樹脂組成物から形成された、造形品。
１１．１〜１０のいずれか一項に記載の前記樹脂組成物で製造された携帯式電子デバイスのハウジングである、１０に記載の造形品。
１２．デバイスが携帯電話である、１１に記載の携帯式電子デバイス。